УМЯГЧИТЕЛЬ ДЛЯ ТКАНИ И СПОСОБ ЕГО ПОЛУЧЕНИЯ
FABRIC SOFTENER

Область техники, к которой относится изобретение
Настоящее изобретение относится к способу получения умягчителя для ткани, в котором эфиркват получают при осуществлении реакции переэтерификации содержащего жирную кислоту масла и его кватернизации с получением в результате умягчителя для ткани, и способ получения умягчителя для ткани согласно настоящему изобретению имеет преимущество в том, что содержание непревращенного глицерида, сложного глицерилового эфира или их смеси является низким.
Предпосылки создания изобретения
Умягчители для ткани в качестве отделочных агентов для придания мягкости тканям после стирки обычно обеспечивают антистатические эффекты, а также мягкость по отношению к тканям.
Прежде диметилдиалкиламмонийхлорид ((ДДАХ)(DDAC)) широко использовался в качестве умягчителя для ткани, но после этого через четвертичные аммониевые соли аминоамина, имидазолина, имидазолинсложноэфирного типа умягчителей для ткани в настоящее время наиболее часто используются во всем мире умягчители для ткани, содержащие катионогенные поверхностно-активные вещества, которые получаются в форме эфирквата (кватернизованного сложноэфирного соединения (esterquat)) кватернизацией сложноэфирных соединений, производных жирных кислот и третичных аминов.
Однако, поскольку жирные кислоты, используемые в получении вышеуказанных умягчителей для ткани, являются дорогостоящими, в последнее время разработаны способы получения умягчителей для ткани из растительных масел, которые заменяют дорогостоящие жирные кислоты для того, чтобы снизить затраты на изготовление.
В качестве способов получения умягчителей для ткани при использовании масел патент США №5869716 рассматривает способ получения умягчителя для ткани при взаимодействии масла и гидроксифункционализированного третичного амина в присутствии катализатора, такого как боргидрид щелочного металла или боргидрид щелочноземельного металла, и затем при взаимодействии полученного продукта с кватернизующим агентом. Патенты США №6906025 и №7001879 рассматривают способ получения умягчителя для ткани реакцией переэтерификации масел в форме триглицерида и аминов в присутствии боргидрида натрия или боргидрида натрия и гидроксида кальция. Однако способы получения катионогенных умягчителей для ткани непосредственно из масел являются малоподходящими, т.к. указанные способы имеют высокое содержание масла в форме непревращенных глицеридов или дают умягчители для ткани, имеющие плохой цвет.
Поэтому были предложены способы снижения содержания непревращенных глицеридов и улучшения цвета при использовании сильно щелочных и боргидридных катализаторов, но указанные способы еще дают высокое содержание непрореагировавших триглицеридов и плохой цвет и запах.
Далее Корейские патенты №854099 и №861699, каждый, рассматривают способ получения эфирквата при осуществлении реакции переэтерификации масел и третичных аминов при высокой температуре в атмосфере азота в присутствии щелочных катализаторов или титаналкоголятных катализаторов и затем кватернизации полученного продукта. Однако вышеуказанный способ имеет высокую температуру реакции и длительное время реакции благодаря низкой растворимости реагентов. Кроме того, поскольку стеариновая кислота вводится в масла в реакции переэтерификации при высокой температуре в атмосфере азота или форма частично гидрированного масла используется для осуществления гидрирования в отношении масел перед реакцией переэтерификации, еще имеются недостатки в том, что эффект улучшения цвета является низким, и содержание масел в форме глицерина и непревращенных глицеридов является высоким. В результате для улучшения цвета умягчителей для ткани использование обесцвечивающего средства, которое вызывает беспокойство и раздражение кожи, является существенным после взаимодействия с кватернизующими агентами.
Сущность изобретения
Для того чтобы решить проблемы прототипов, как описано выше, целью настоящего изобретения является создание способа получения умягчителя для ткани, содержащего эфиркват, который может снизить содержание глицерина и глицеридов в конечном материале, получаемом после реакции переэтерификации и реакции кватернизации, и имеет длительную термостойкость при осуществлении двухстадийной реакции переэтерификации при низкой температуре в условиях высокого вакуума с блокированием поступления кислорода или воздуха и при выведении глицерина наружу из реактора.
Другой целью настоящего изобретения является создание умягчителя для ткани, который получают вышеуказанным способом и который имеет содержание глицерина или глицеридов 5% мас. или менее без отдельного способа удаления глицерина и глицеридов.
Настоящее изобретение предусматривает способ получения умягчителя для ткани, содержащего эфиркват формулы 1:
[Формула 1]
2
2
2
2
2
в которой A и B каждый независимо представляет собой CHCHOH или CHCHOCR, и
1
2
11
21
R и R каждый независимо выбран из группы, состоящей из линейной или разветвленной алкил-группы и алкенил-группы C-C и комбинации их групп,
при осуществлении первой реакции переэтерификации содержащего жирную кислоту растительного масла и третичного гидроксиалкиламина при температуре 110-130°C в условиях давления 50 мм рт.ст. (6,6 кПа) или менее и осуществлении второй реакции переэтерификации при температуре 130-160°C, которая увеличивается в тот момент, когда 40-60% масла превращается для получения сложного эфира гидроксиалкиламина и жирной кислоты; и при взаимодействии полученного таким образом сложного эфира гидроксиалкиламина и жирной кислоты с кватернизующим агентом в растворителе.
Кроме того, изобретение предусматривает умягчитель для ткани, полученный вышеуказанным способом, содержащий 20-90% мас. эфирквата вышеуказанной формулы I; 0,001-5% мас. глицерина, сложного глицерилового эфира или их смеси; и остальное количество до 100% - растворитель.
Когда умягчитель для ткани, содержащий эфиркват, получают способом согласно настоящему изобретению, содержание непревращенного глицерида, сложного глицерилового эфира или их комбинации может быть снижено, и может быть получен умягчитель для ткани с превосходной длительной термостойкостью.
Подробное описание изобретения
Далее настоящее изобретение описывается подробно.
В общем случае, когда получают умягчители для ткани, сложные эфиры гидроксиалкиламина и жирной кислоты получают как результат реакции переэтерификации третичных гидроксиалкиламинов и частей жирной кислоты масел, и в то же самое время глицерин, глицерид или их смесь также образуются в качестве побочных продуктов, в зависимости от степени прохождения реакции переэтерификации. В частности, в том случае, когда жирные кислоты растительных масел и третичные гидроксиалкиламины все превращаются в сложные эфиры гидроксиалкиламина и жирной кислоты реакцией переэтерификации, частичные глицерины остаются в качестве остаточного материала, а в том случае, когда жирные кислоты растительных масел частично превращаются в сложные эфиры гидроксиалкиламина и жирной кислоты реакцией переэтерификации, соединения в форме сложного глицерилового эфира, такие как триглицерид, остаются в качестве остаточного материала в зависимости от числа жирных кислот, еще остающихся в растительных маслах, которые еще не были преобразованы.
Поэтому настоящее изобретение предназначено получать умягчитель для ткани, способный снижать остатки глицерина, глицерида или их смеси, имеющий превосходные эффекты улучшения цвета без необходимости введения обесцвечивающего вещества, которое вызывает беспокойство и раздражение кожи, и улучшающий мягкость тканей, а также длительную термостойкость, посредством условий низкой температуры и высокого вакуума в реакции переэтерификации для получения эфиркватов.
Способ получения умягчителя для ткани согласно настоящему изобретению содержит получение умягчителя для ткани, содержащего эфиркват формулы 1, при осуществлении первой реакции переэтерификации содержащего жирную кислоту масла и третичного гидроксиалкиламина при температуре 110-130°C в условиях давления 50 мм рт.ст. (6,6 кПа) или менее и осуществлении второй реакции переэтерификации при температуре 130-160°C, которая увеличивается в тот момент, когда 40-60% масла превращается в реагент для получения сложного эфира гидроксиалкиламина и жирной кислоты; и при взаимодействии полученного таким образом сложного эфира гидроксиалкиламина и жирной кислоты с кватернизующим агентом в растворителе.
В одном варианте изобретения реакция переэтерификации и реакция кватернизации могут осуществляться в замкнутом реакторе, к которому присоединены насос пониженного давления и резервуар глицерина. Например, замкнутый реактор соединен с резервуаром глицерина трубой, и резервуар глицерина соединен с вакуумным насосом, и газообразный глицерин внутри реактора выгружается из реактора по соединительной трубе, и выгруженный глицерин перегружается в соединительный резервуар глицерина взамен его жидкой фазы, когда он проходит через конденсатор. В определенных условиях температуры и давления глицерин выпаривается и затем выгружается по трубе, соединенной с реактором, при низком давлении. Когда температура и давление реактора являются значительными, желательно, чтобы глицерин выгружался из реактора во вторых реакционных условиях реакции переэтерификации. В результате указанных способов содержание глицерина и глицерида в реагентах становится очень низким после реакции переэтерификации, и, соответственно, содержание глицерина и глицерида в окончательно полученном умягчителе для ткани является таким низким, что может быть получен превосходный умягчитель для ткани. Кроме того, является очень экономичным то, что извлеченный глицерин может быть дополнительно использован в качестве растворителя для реакции кватернизации.
Далее способ описывается подробно на каждой стадии. Реакция переэтерификации в настоящем изобретении является стадией получения сложного эфира гидроксиалкиламина и жирной кислоты реакцией переэтерификации масла и третичного гидроксиалкиламина. Более конкретно, данный способ представляет собой получение сложного эфира гидроксиалкиламина и жирной кислоты при осуществлении первой реакции переэтерификации содержащего жирную кислоту масла и третичного гидроксиалкиламина при температуре 110-130°C в условиях давления 50 мм рт.ст. (6,6 кПа) или менее и осуществлении второй реакции переэтерификации при температуре 130-160°C, которая увеличивается.
Предпочтительно, желательно использовать триглицерид, содержащий многие заместители, в форме жирных кислот, таких как пальмовое масло, пальмовое стеариновое масло, пальмовое олеиновое масло, кокосовое масло, оливковое масло или соевое масло, потому что, когда много жирных кислот содержится в маслах, мягкость тканей может быть улучшена при получении эфиркватов.
Третичные гидроксиалкиламины, доступные в данном изобретении, могут включать в себя диэтанолметиламин, 1,2-дигидроксипропилдиметиламин, триэтаноламин и т.д., и они могут использоваться в отдельности или в их комбинации.
Растительные масла, содержащие жирные кислоты, и третичные гидроксиалкиламины могут использоваться, предпочтительно, в реакционном мольном соотношении от 1,5:1 до 2,5:1 жирные кислоты растительных масел и третичного гидроксиалкиламина.
Катализаторы, доступные в настоящем изобретении, могут включать в себя натрийалкоголятные катализаторы, такие как натрийметилат, натрийэтилат, натрийпропилат или натрийбутилат; титаноксидные катализаторы, такие как титаноксид; цинкоксидные катализаторы, такие как цинкоксид; щелочные катализаторы, такие как (диоксид кремния)натрийгидроксид, гидроксид калия, гидроксид кальция, безводный карбонат натрия и т.д.; или гипохлорит натрия и т.д.; и они могут использоваться в отдельности или в их комбинации.
Из них предпочтительно использовать титаноксидные катализаторы или цинкоксидные катализаторы, поскольку они являются экологически допустимыми и безвредными для людей, имеют превосходную реакционноспособность, так что они могут гидролизоваться только незначительной влагой из воздуха или растворителями с образованием гидроксидов, и они могут также образовывать прокатализаторы с высокой активностью, такие как оксид титана, при тепловой сушке при относительно низкой температуре, так что они могут вводить функции как фотокатализаторы, такие как антибактериальные функции, и исключать запах умягчителей для ткани, содержащих их. Более предпочтительно, катализаторы могут включать, по меньшей мере, один главный катализатор, выбранный из группы, состоящей из натрийалкоголятных катализаторов, титаноксидных катализаторов, цинкоксидных катализаторов, (диоксид кремния)натриевых катализаторов и натрийгипохлоритных катализаторов.
Катализатор может использоваться, предпочтительно, в количестве 0,01-0,1 мас.ч. по отношению к суммарно 100 мас.ч. масла, содержащего жирную кислоту, и третичного гидроксиалкиламина.
Более предпочтительно, щелочной катализатор и гипохлорит натрия могут использоваться в количестве 0,01-0,1 мас.ч. по отношению к суммарно 100 мас.ч. масла, содержащего жирную кислоту, и третичного гидроксиалкиламина для превосходных эффектов улучшения цвета в процессе реакции переэтерификации.
В реакции переэтерификации первая реакция переэтерификации может быть проведена в течение 3-10 ч в температурном интервале 110-130°C, а вторая реакция переэтерификации может быть проведена в течение 1-13 ч в температурном интервале 130-160°C. В частности, когда реакция переэтерификации проводится без использования катализаторов, первая реакция переэтерификации может быть проведена в течение 6-10 ч, а вторая реакция переэтерификации может быть проведена в течение 5-13 ч, а когда катализаторы используются первая реакция переэтерификации может быть проведена в течение 3-7 ч, а вторая реакция переэтерификации может быть проведена в течение 5-13 ч.
Кроме того, условия давления для реакции переэтерификации могут составлять 0-50 мм рт.ст. (0-6,6 кПа), и, предпочтительно, давление второй реакции переэтерификации может быть ниже давления первой реакции переэтерификации. Если давление второй реакции переэтерификации является ниже давления первой реакции переэтерификации, глицерин может быть извлечен хорошо. Предпочтительно, давление первой реакции переэтерификации в изобретении может быть 10-50 мм рт.ст. (1,3-6,6 кПа), более предпочтительно, 10-20 мм рт.ст. (1,3-2,6 кПа), и давление второй реакции переэтерификации может быть 0-10 мм рт.ст. (0-1,3 кПа), более предпочтительно, 0-5 мм рт.ст. (0-0,66 кПа). Отклонение от вышеуказанных температурных интервалов и интервалов вакуумного давления может дать в результате плохой цвет благодаря большому содержанию непревращенных триглицеридных масел, а также вызвать снижение длительной термостойкости.
Переход во вторую реакцию переэтерификации от первой реакции переэтерификации при увеличении температуры реакции может быть выполнен в тот момент, когда 40-60% масла превращается, и степень конверсии масла может быть определена количеством полученного глицерина. Например, когда 60% масла превращается в реагент, содержание полученного глицерина может составлять 5-7 мас.ч. по отношению к 100 мас.ч. первоначально введенного масла. Кроме того, полнота второй реакции переэтерификации может быть осуществлена в тот момент, когда 98% или более масла превращается в реагент, и реагент, и степень конверсии масла может быть определена количеством полученного глицерина. Если прореагировавшее масло составляет менее 40% для первой реакции переэтерификации, непрореагировавшие триглицеридные материалы становятся изобилующими, а если прореагировавшее масло составляет 60% или более, цвет продукта ухудшается.
Способ получения умягчителя для ткани согласно настоящему изобретению имеет преимущество в том, что содержание непрореагировавшего глицерида, сложного глицерилового эфира или их смеси является низким. В частности, изобретение представляет способ, где, по меньшей мере, один материал, выбранный из группы, состоящей из глицерина и глицеридов, представленных формулами 2-6 ниже, составляет 0,001-5% мас.
[Формула 2]
[Формула 3]
[Формула 4]
[Формула 5]
[Формула 6]
3
8
11
21
В вышеуказанных формулах 2-6 R-R каждый независимо представляет собой линейную или разветвленную алкил-группу или алкенил-группу C-C.
Реакция кватернизации является стадией получения умягчителя для ткани, содержащего эфиркват, при взаимодействии сложного эфира гидроксиалкиламина и жирной кислоты, полученного от реакции переэтерификации, с кватернизующим агентом в растворителе.
Кватернизующие агенты, доступные в настоящем изобретении, могут включать в себя алкилгалогениды, такие как метилхлорид; диалкилфосфаты, такие как диметилфосфат; диалкилкарбонаты, такие как диметилкарбонат и диэтилкарбонат, и т.д., и они могут использоваться в отдельности или в их комбинации.
Сложный эфир гидроксиалкиламина и жирной кислоты и кватернизующий агент могут быть, предпочтительно, введены в мольном соотношении от 1:0,9 до 1:1. Если реакционное мольное соотношение является менее 1:0,9, их эмульгирование может быть ухудшено благодаря увеличенному содержанию сложного эфира алкиламина, а если оно превышает 1:1, это может вызвать проблему безопасности тела человека и стабильности продукта благодаря остаткам непрореагировавшего кватернизующего агента.
Растворитель, доступный в настоящем изобретении, может включать в себя низшие спирты, имеющие от 1 до 6 углеродных атомов, такие как этиловый спирт, пропиловый спирт, изопропиловый спирт и т.д.; алкиленгликоль, имеющий от 1 до 6 углеродных атомов, такой как этиленгликоль, диэтиленгликоль, пропиленгликоль, полиэтиленгликоль и т.д.; глицерин и т.д., и они могут использоваться в отдельности или в их комбинации.
Растворитель может использоваться в количестве, предпочтительно, 5-30 мас.ч. по отношению к 100 мас.ч. сложного эфира гидроксиалкиламина и жирной кислоты.
Реакция кватернизации может выполняться в течение 3-10 ч при 35-50°C, предпочтительно в течение 3-6 ч при 45-50°C.
Описанным выше способом может быть получен умягчитель для ткани, содержащий эфиркват следующей формулы 1:
[Формула 1]
2
2
2
2
2
в которой A и B каждый независимо представляет собой CHCHOH или CHCHOCR, и
1
2
11
21
R и R каждый независимо выбран из группы, состоящей из линейной или разветвленной алкил-группы и алкенил-группы C-C и комбинации их групп.
Когда умягчитель для ткани получают способом согласно настоящему изобретению, непревращенные остатки, такие как глицерин, сложный глицериловый эфир или их комбинация, могут быть снижены, извлеченный глицерин может быть повторно использован в качестве растворителя, умягчитель для ткани имеет превосходную длительную термостабильность, и может быть легко получен умягчитель для ткани, способный улучшить мягкость тканей.
Кроме того, настоящее изобретение предусматривает умягчитель для ткани, содержащий эфиркват формулы 1, как определено выше, полученный описанным выше способом.
Умягчитель для ткани может содержать, предпочтительно, 20-90% мас. эфирквата формулы 1, 0,001-5% мас. глицерина, сложного глицерилового эфира или их комбинации и остальное количество до 100% - растворитель. Предпочтительно, содержание глицерина, сложного глицерилового эфира или их комбинации может составлять менее 2% мас. Если содержание глицерина является выше указанного, стабильность цвета ухудшается, и это может вызвать образование слоя масла при получении умягчителя для ткани.
Для лучшего понимания настоящего изобретения приводятся следующие предпочтительные примеры. Последующие примеры предназначены только иллюстрировать изобретение без ограничения объема изобретения.
Примеры
Пример 1: Получение умягчителя для ткани, не содержащего катализатор
(1) Реакция переэтерификации
В четырехгорлый стеклянный реактор, соединенный с мешалкой, вакуумным насосом, термометром, холодильником, резервуаром для извлеченного глицерина и дистилляционным устройством, загружают 350 г пальмового стеаринового масла и 110 г триэтаноламина в их смеси, и затем при условии, что скорость мешалки устанавливается при 300-400 об/мин, давление в реакторе устанавливается при 10 мм рт.ст. (1,3 кПа) при работе вакуумного устройства, и температура реакционной смеси увеличивается до 125°C, проводят первую реакцию переэтерификации в течение 7 ч при указанной температуре.
Содержание глицерина в реакторе определяют последовательно в интервале 1 ч, и как результат измерения в тот момент, когда содержание глицерина составляет 5,0-7,0 мас.ч. (степень конверсии масла 40-60%) по отношению к 100% первоначально введенного масла, температура увеличивается до 155°C, и затем реакция продолжается в течение 8 ч. Реакция заканчивается в тот момент, когда степень конверсии, которая последовательно определялась в процессе реакции способа, когда давление в реакторе поддерживается при 5 мм рт.ст. (0,66 кПа), составляла 98% по отношению к первоначально введенному маслу, и реактор был охлажден до 50°C, или при получении 440 г сложного эфира гидроксиалкиламина и жирной кислоты 44 г глицерина было получено из резервуара глицерина, соединенного с реактором.
2
4
Определение содержания глицерина осуществляют ГХ анализом (ТЕ90 углеродный анализ состава). 0,2 г образца из реактора загружают в 100-мл делительную воронку, к нему добавляют 1 мл пиридина и расплавляют. К реагентам добавляют 0,2 мл гексаметилдисилазана ((ГМДС)(HMDS)) и 0,1 мл триметилхлорсилана (ТМХС)(TMCS)) и затем после закрытия крышкой энергично встряхивают и затем позволяют выстаиваться, после чего добавляют 10 мл н-гексана и затем встряхивают и позволяют выстаиваться. Содержимое промывают 4-5 раз 10%-ным водным раствором NaCl до исчезновения запаха пиридина. Гексановый слой дегидратируют безводным NaSO и фильтруют, и затем осуществляют ГХ анализ в следующих условиях:
Колонка: неполярная колонка 30 м
Температура на впуске: 300°C
Температура детектора: 320°C
Температура печи: 100°C→10°C/мин→320°C×8 мин
(2) Реакция кватернизации
К 440 г сложного эфира гидроксиалкиламина и жирной кислоты, полученного на стадии (1), добавляют 65 г изопропилового спирта. Затем медленно по каплям добавляют 90 г диметилсульфата - кватернизующего агента с последующей реакцией кватернизации в течение 3 ч при 45-50°C, и затем добавляют 40 г извлеченного глицерина с получением 635 г умягчителя для ткани, содержащего эфиркваты.
Пример 2
Осуществляют методику, описанную в примере 1, за исключением того, что давление в реакторе было снижено до 10 мм рт.ст. (1,3 кПа), с получением 635 г умягчителя для ткани, содержащего эфиркваты.
Пример 3
Смесь 0,7 г метилата натрия и 0,4 г гипохлорита натрия используют в качестве катализатора для осуществления реакции на стадии 1 способа примера 1.
Осуществляют методику, описанную в примере 1, с получением 635 г умягчителя для ткани, содержащего эфиркваты.
Пример 4
Осуществляют методику, описанную в примере 1, за исключением того, что 0,7 г гидроксида натрия и 0,4 г гипохлорита натрия смешивают во второй реакции переэтерификации из реакций переэтерификации на стадии 1 в примере 1, с получением 635 г умягчителя для ткани, содержащего эфиркваты.
Пример 5
Осуществляют методику, описанную в примере 1, за исключением того, что 0,35 г метилата натрия и 0,2 г оксида титана смешивают во второй реакции переэтерификации из реакций переэтерификации на стадии 1 в примере 1, с получением 635 г умягчителя для ткани, содержащего эфиркваты.
Пример 6
Осуществляют методику, описанную в примере 1, для второй реакции переэтерификации из реакций переэтерификации на стадии 1 в примере 1 и этанол вводят вместо изопропилового спирта в реакцию кватернизации, с получением 635 г умягчителя для ткани, содержащего эфиркваты.
Сравнительный пример 1: Получение умягчителя для ткани азотной реакцией
(1) Реакция переэтерификации
В четырехгорлый стеклянный реактор, оборудованный механической мешалкой, устройством подачи азота, термометром, холодильником и дистилляционным устройством, загружают 591 г пальмового стеаринового масла, 170 г триэтаноламина, 0,4 г гидроксида натрия и 0,4 г гипохлорита натрия в их смеси, и затем, после того как скорость мешалки устанавливается при 300-400 об/мин, температура реакционной смеси увеличивается до 120°C, и вводится азот, она поддерживается в течение 5 ч и затем увеличивается до температуры 170°C, при которой смесь взаимодействует в течение 3 ч и охлаждается до 50°C или при получении 761 г сложного эфира гидроксиалкиламина и жирной кислоты.
(2) Реакция кватернизации
К сложному эфиру гидроксиалкиламина и жирной кислоты, полученному на стадии (1), добавляют 102 г изопропилового спирта. Затем медленно по каплям добавляют 135 г диметилсульфата - кватернизующего агента с последующей реакцией кватернизации в течение 2 ч при 50-60°C с получением 998 г эфиркватов.
Сравнительный пример 2: Получение умягчителя для ткани высокотемпературной азотной реакцией
Осуществляют методику, описанную в сравнительном примере 1, за исключением того, что 591 г пальмового стеаринового масла, 170 г триэтаноламина, 0,4 г гидроксида натрия и 0,4 г гипохлорита натрия используют в их смеси в первой реакции переэтерификации в сравнительном примере 1, с получением 998 г умягчителя для ткани, содержащего эфиркваты.
Сравнительный пример 3: Получение умягчителя для ткани высокотемпературной азотной реакцией
Осуществляют методику, описанную в сравнительном примере 1, за исключением того, что 591 г пальмового стеаринового масла, 170 г триэтаноламина, 0,2 г метилата натрия и 0,4 г гипохлорита натрия используют в их смеси в реакции переэтерификации на стадии 1 сравнительного примера 1, с получением 998 г умягчителя для ткани, содержащего эфиркваты.
Сравнительный пример 4
После взаимодействия в течение 20 ч при давлении в реакторе 10 мм рт.ст. (1,3 кПа) при поддержании температуры реакционной смеси при 125°C для реакции переэтерификации стадии 1 примера 1 осуществляют такую же реакцию кватернизации, как в примере 1, с получением 635 г умягчителя для ткани, содержащего эфиркваты.
Экспериментальный пример 1: Определение цвета умягчителя для ткани
Для того чтобы наблюдать эффекты улучшения цвета умягчителей для ткани согласно настоящему изобретению, цвет определяли указанным далее методом и оценивали для сравнения.
Цвет (по Гарднеру) сложных эфиров гидроксиалкиламина и жирной кислоты, полученных после реакции переэтерификации согласно примерам 1-6 и сравнительным примерам 1-4 определяли с использованием колориметра (Lovibond Tintometr РЕХ195) и прибора Гарднера. Результаты показаны в таблице 1 ниже.
Таблица 1
№ примера
Цвет (по Гарднеру)
Пример 1
1,7
Пример 2
2,3
Пример 3
1,4
Пример 4
1,8
Пример 5
1,6
Пример 6
1,6
Сравнительный пример 1
3,5
Сравнительный пример 2
3,6
Сравнительный пример 3
3,0
Сравнительный пример 4
3,0
Как видно из таблицы 1, приведенной выше, умягчители для ткани из примеров 1-6, полученные способом настоящего изобретения, показывают цвет по Гарднеру 1,4-2,3, так что они являются подходящими для использования в качестве умягчителя для ткани без обесцвечивающих средств. Напротив, умягчители для ткани, полученные в сравнительных примерах 1-3, полученные при высокой температуре и в атмосфере азота, и в сравнительном примере 4, где реакция этерификации была осуществлена при низкой температуре, требуют улучшения цвета введением обесцвечивающих средств, и, таким образом, неизбежными являются такие проблемы, как раздражение и беспокойство кожи вследствие введения обесцвечивающих средств.
Экспериментальный пример 2: Определение содержания глицерина и непревращенного глицерида
Для того чтобы определить содержание глицерина и непревращенного глицерида при получении в соответствии со способом настоящего изобретения, выполняют эксперимент по приведенной далее методике. В качестве ГХ анализа проводят ТЕ90 углеродный анализ состава.
После реакций переэтерификации согласно примерам 1-6 и сравнительным примерам 1-4 содержание глицерина и непревращенных глицеридов определяют с использованием газовой хроматографии (ГХ анализа). Результаты определения содержания глицерина и глицеридов после первой реакции переэтерификации и после завершения второй реакции переэтерификации в примерах показаны в таблице 2 ниже.
Как видно из таблицы 2, приведенной выше, умягчители для ткани в примерах 1-6, полученные способом согласно настоящему изобретению, имеют содержание глицерина и непревращенных глицеридов 1,8-4,2% мас., так что они имеют более высокую степень конверсии глицеридов, чем 52,5-57,0% мас. сравнительных примеров 1-4. Кроме того, когда умягчители для ткани получают в сравнительных примерах, их стабильность не является хорошей из-за высокого содержания масляных компонентов благодаря высокому содержанию глицерина и глицеридов.
Экспериментальный пример 3: Определение характеристик умягчителя для ткани
Умягчители получают при введении 7% эфиркватов, полученных в примере 1 и сравнительном примере 1. Характеристики изготовленных умягчителей для ткани определяют в соответствии с методиками Корейского НИИ одежды.
Таблица 3
Характеристика
Ожидаемая характеристика от умягчителей для ткани
Электризация трением
Оценивается, может ли быть снижено трением статическое электричество от трения тканевой продукции при обработке умягчителей (KS K 0555 B:2005)
Определение жесткости (драпируемость)
Относится к степени мягкости. Когда получается мягче, она больше спадает благодаря своей массе. Численная оценка, какими мягкие тканевые продукты, которые получают жесткими, могут стать при стирке от умягчителей. (KS K 0815 6.21e-2008)
Испытание на впитывание
Определение, как ткани, хорошо обработанные на впитывание умягчителем, могут впитывать воду. Хороший умягчитель может сделать ткани мягкими и также делает их хорошо впитывающими воду. (KS K 0851 6.27.1b-2008)
Испытание на тактильность
Общее чувство ощущения людей, когда они касаются одежды. Оценивается при прямом касании пластины, насколько мягкими и пушистыми при умягчителях могут быть тканевые продукты, которые становятся грубыми при синтетических детергентах. Оценивается по 15 пластинам после соприкосновения образцов, обработанных умягчителем, с руками оператора.
Таблица 4
Определяемый показатель
Сравнит. Пр. 1
Пример 1
Содержание сухого вещества (%)
6,26
6,17
Электризация трением (B)
Истирающаяся хлопковая ткань
1800
1400
Истирающаяся шерстяная ткань
3700
2700
Среднее
2750
2050
Жесткость (уровень драпируемости)
0,482
0,465
Впитывание (мм)
Обертка
39
41
Прокапывание
37
38
Среднее
38
39,5
Результат испытания на тактильность
2,2
1,1
Когда умягчитель для ткани, содержащий эфиркват, получают способом согласно настоящему изобретению, может быть снижено содержание непревращенного глицерида, сложного глицерилового эфира или их смеси и может быть получен умягчитель для ткани с превосходной длительной термостойкостью.